(57)【要約】  【解決手段】  当該技術は、低外傷性適用のための、高度な皮膚特性を有するシリコーンフリーのゲル粘着性物質に関する。これらのゲル粘着製品は、より費用対効果があり、ガンマ滅菌可能であるなど、シリコーン粘着製品の主な不利点を改善しつつ、シリコーン製品の有益性を提供する。当該技術の粘着性物質は、アクリル溶剤、ホットメルトアクリル樹脂、または改変ブロックゴムであり得る。  【選択図】      なし【特許請求の範囲】
【請求項１】
医療用圧力感受性粘着テープであって、剥離ライナーの少なくとも一面上に形成される圧力感受性粘着材料層を有し、前記圧力感受性粘着材料はシリコーンフリーである、医療用圧力感受性粘着テープ。
【請求項２】
請求項１記載の医療用圧力感受性粘着テープにおいて、前記テープは有孔である、医療用圧力感受性粘着テープ。
【請求項３】
請求項１記載の医療用圧力感受性粘着テープであって、シリコーンベースの粘着製品の皮膚接触特性を有する、医療用圧力感受性粘着テープ。
【請求項４】
請求項１記載の医療用圧力感受性粘着テープにおいて、前記圧力感受性粘着性物質は、ゴム圧力感受性粘着性物質、またはアクリレート圧力感受性粘着性物質である、医療用圧力感受性粘着テープ。
【請求項５】
請求項１記載の医療用圧力感受性粘着テープにおいて、ベークライトパネルに対する粘着強度が約０．６から１５．０Ｎ／２４ｍｍの範囲内にある、医療用圧力感受性粘着テープ。
【請求項６】
請求項１記載の医療用圧力感受性粘着テープにおいて、前腕内側のヒト皮膚に対する粘着強度が約０．１から８．０Ｎ／２４ｍｍの範囲内にある、医療用圧力感受性粘着テープ。
【請求項７】
請求項１記載の医療用圧力感受性粘着テープにおいて、ステンレス鋼に対する粘着強度が約０．１から１０．０Ｎ／２４ｍｍの範囲内にある、医療用圧力感受性粘着テープ。
【請求項８】
請求項４記載の医療用圧力感受性粘着テープにおいて、前記圧力感受性粘着性物質は、アクリレート圧力感受性粘着性物質である、医療用圧力感受性粘着テープ。
【請求項９】
請求項１記載の医療用圧力感受性粘着テープであって、シリコーン製品の係数範囲と皮膚接触特性とを伴うハイブリッドシリコーンフリーテープを有する、医療用圧力感受性粘着テープ。
【請求項１０】
請求項１記載の医療用圧力感受性粘着テープにおいて、前記ベース材料は、布、不織布、フィルム、有孔フィルム、またはそれらの混成材料である、医療用圧力感受性粘着テープ。
【請求項１１】
請求項９記載の医療用圧力感受性粘着テープにおいて、前記フィルムは、微孔性の通気性フィルムである、医療用圧力感受性粘着テープ。
【請求項１２】
請求項１記載の医療用圧力感受性粘着テープであって、固定担体上にはないハイブリッド転写テープを有する、医療用圧力感受性粘着テープ。
【発明の詳細な説明】
【技術分野】
【０００１】
関連出願
この出願は、２０１６年４月１１日に出願された「Ｓｉｌｉｃｏｎｅ  Ｆｒｅｅ  Ｐｒｏｄｕｃｔｓ  ｗｉｔｈ  Ｅｑｕｉｖａｌｅｎｔ  Ａｄｈｅｓｉｏｎ  ａｎｄ  Ｓｉｌｉｃｏｎｅ−ｌｉｋｅ  Ｌｏｗ  Ｔｒａｕｍａ  Ｓｋｉｎ  Ｃｏｎｔａｃｔ  Ｐｒｏｐｅｒｔｉｅｓ」と題する、米国仮特許出願第６２／３２０，７８１号に対する優先権の利益を主張する。その仮特許出願の内容全体が、本参照により本明細書に組み込まれる。
【０００２】
低外傷性適用のための、高度な皮膚特性を有するシリコーンフリー製品。これらは、低外傷性適用のための、高度な皮膚特性を有する係数一致シリコーンフリー製品、低外傷性適用のための、高度な皮膚特性を有する有孔高ＭＶＴＲシリコーンフリーゲル製品、低外傷性適用のための、高度な皮膚接触特性を有するハイブリッドシリコーンフリーゲル粘着コーティング、低外傷性適用のための、高度な皮膚接触特性を有する複合ハイブリッドシリコーンフリーゲル粘着性物質を含む。
【背景技術】
【０００３】
テープなどの医療用圧力感受性粘着材料は、圧力感受性粘着層がベース材料の少なくとも一面上に形成される構造を有する。医療用圧力感受性粘着テープは、皮膚に適用されることが意図され、またしばしば様々な種類の皮膚上に適用されるため、十分な考慮の後、例えば包帯交換の間など除去の際に痛みを引き起こさないよう、かつ皮膚炎症を最小限にするように設計される。
【０００４】
具体的には、医療用圧力感受性粘着テープのベース材料としては、優れた柔軟性及び通気性を伴う皮膚コンタリングである、裏張りまたは布、不織布、プラスチックフィルム、紙、またはそれらの類似物が、一般的には使用される。汗貯留により産生される湿気を防止するため、大変優れた透湿性を有する材料でなるベース材料もまた好ましい。さらに、ヒト皮膚の動きへの同調を許容するように、ベース材料及びテープ構成要素が優れた弾性伸長及びストレッチ能を有するテープが開示される。
【０００５】
医療用圧力感受性粘着テープのための圧力感受性粘着性物質としては、製品の除去及び再配置の間の皮膚への外傷を最小化させ、著しい皮膚炎症を低下させる、合成ゴム、標準的アクリル溶剤圧力感受性粘着性物質、または高温アクリレートなどの、圧力感受性粘着性物質が使用される。粘着テープによる痛み及び皮膚剥けを最小化するためには、着用者の皮膚よりも粘着テープ製品の構成要素の表面上への除去の力の伝達を促進する、圧力感受性粘着製品を構成する構成要素が使用される。このエネルギーの再分配は、皮膚により少ない外傷を、また除去の際に痛みを生じさせない製品をもたらす。
【０００６】
そのような製品における医療用圧力感受性粘着性物質の粘着強度は、脱脂綿、ガーゼ、及び包帯、並びにカテーテル、チュービング、及び装置を固定するのに十分高いことが要される。一方、皮膚接触性医療用圧力感受性粘着テープの粘着強度は、皮膚細胞の大部分がその圧力感受性粘着テープの剥離及び除去の間に妨害されないように開発されなければならない。
【０００７】
上で開示のように、医療用圧力感受性粘着製品は、製品が、着用及び除去の間の皮膚への外傷を最小限にしつつ、製品を皮膚に固定するために粘着の十分なバランスを提供するように、ベース材料、圧力感受性粘着製品の構成要素、圧力感受性テープの粘着レベルなどを伴って設計される。そのような特性のバランスは達成するのが難しく、従来型の医療用圧力感受性粘着性物質、テープ、及び製品の大部分は、非外傷的除去への需要が不十分または未達成でありながらも製品を固定するように開発されてきた。
【０００８】
医療用圧力粘着テープによる皮膚炎症の観点からは、医療用圧力感受性粘着テープは、しばしば、長期間にわたり、または特定の箇所に繰返し適用される（繰返し暴露）。そのような場合には、皮膚細胞が除去され皮膚の外層が繰返し剥離されると、皮膚は、炎症、機械的損傷、及び究極的には破壊となりやすくなりうる。そのような結果の可能性を防止するためには、可能な限り皮膚のわずかな炎症の可能性を低下させることが必要である。この必要性は、従来型の医療用圧力感受性テープ及び製品の開発の際には、その課題の困難性ゆえに大部分は無視されてきた。
【０００９】
シリコーン製品は、除去に際し痛みがないことが主要な必要性である高度創傷ケア適用において、幅広く受け入れられ、かつ「頼りになる」製品として市場をリードする。シリコーンは、皮膚からの除去に際する痛み、着用の間の快適さ、及び再配置能としての、主要な低外傷性能の要求事項を確立させるのを助けるのに貢献してきた。
【００１０】
シリコーンの他には、この目的のための現在の低外傷性技術及び競合的アプローチは：ヒドロコロイド、ヒドロゲル、ポリウレタン、及び標準的アクリルＰＳＡを含む。ゲル技術のなかでは、ヒドロコロイドは、吸収を提供し、造孔適用におけるなど湿った皮膚上で一般的に使用される。
【００１１】
ヒドロゲルは、ゲル性質及び柔らかい皮膚粘着を提供し、また高濃度の水ゆえ、皮膚に対し冷却的となりうる。ポリウレタンは、優れたゲル性質及び皮膚からの柔らかい除去を提供するが、いくらかの処理困難を提供しうる。粘着性物質より柔らかい標準的な圧力感受性アクリル樹脂は、いくらかのゲル性質を提供するためにより高いコーティング重量にてコーティングされうるが、粘り強度は一般にシリコーンよりもずっと高く、粘着性物質の総合的感触を、いくらかは柔らかいながらも、なおもシリコーンとはかなり異なったものとする。
【発明の概要】
【課題を解決するための手段】
【００１２】
この技術は、高度創傷ケア適用のための、シリコーン粘着製品の感触及び性能特性に匹敵するシリコーンフリーゲル粘着製品に関する。これらのゲル粘着製品は、除去の際の痛みがないことなどの特徴に対する、また体への着用の間の快適さを提供すること、及び製品が体に一旦適用されてから再配置させられる能力を有することに対する、シリコーン市場における末端使用者の需要及び期待を満たすように設計される。これらの新しいゲル粘着製品は、費用効果がより大きくガンマ滅菌可能であることなど、シリコーン粘着製品の主な不都合点については改善しつつ、シリコーン製品の有益性を提供する。この技術のための粘着性物質は、アクリル溶剤、ホットメルトアクリル樹脂、または改変ブロックゴムでありうる。
【００１３】
さらに、この技術は、標準的な創傷ケア、手術、造孔、皮膚裂傷、及び潰瘍のための、体用包帯及び皮膚ラップに関する。これは、除去の際の痛みを防ぎ、着用の間に快適さを提供し、かつ再配置する能力においてシリコーン製品と同等の性能が必須である低外傷性適用のための包帯、フォーム創傷被覆、非粘着性層、ＮＰＷＴ（陰圧創傷療法）ドレープ及び構成要素、切開及び手術用ドレープ、切除移動層、傷圧迫シート、並びに創傷閉鎖ストリップを含む。ベークライトパネルに対する医療用圧力感受性粘着テープ強度は、約０．２から２０．０Ｎ／２４ｍｍの範囲内、かつ約０．６から１５．０Ｎ／２４ｍｍの範囲内でもある。前腕内側におけるヒト皮膚に対する粘着強度は、約０．０５から１０．０Ｎ／２４ｍｍの範囲、かつ約０．１から８．０Ｎ／２４ｍｍの範囲内でもある。ステンレス鋼に対する粘着強度は、約０．０５から１５．０Ｎ／２４ｍｍの範囲、かつ約０．１から１０．０Ｎ／２４ｍｍの範囲内にある。敏感なヒト皮膚上の前腕内側に対する粘着強度は、約０．０５から約５．０Ｎ／２４ｍｍであり、一方で敏感性なしのヒト皮膚に対する粘着強度は、約０．０５から約１０．０Ｎ／２４ｍｍ、または約５．０から約１５．０Ｎ／２４ｍｍであり、より強い粘着または装置固定は懸念事項である。反対に、高密度穿孔パターン（タイおよそ３ｍｍ）を有する同じ粘着テープでは粘着テープ強度は約０．０１から約６．０Ｎ／２４ｍｍの範囲内であり、一方で、より低密度の穿孔パターンを有する同じ粘着テープでは、テープ強度は約０．０５から約１２．０Ｎ／２４ｍｍの範囲内である。
【図面の簡単な説明】
【００１４】
【図１】図１：製品横断面図、低外傷性有孔ロール穿孔パターン１。
【図２】図２：製品横断面図、低外傷性有孔ロール、穿孔パターン２。
【図３】図３：穿孔層を伴う、シリコーンフリーフォーム縁被覆製品。
【図４】図４：製品横断面図、低外傷性有孔ロール、穿孔パターン３。
【発明を実施するための形態】
【００１５】
この発明は、最適なゲル性質、並びにシリコーン粘着製品の性能及び感触を有する、費用効果の高いシリコーングリー製品を産生するための、ハイブリッドポリマーコーティングの使を開示する。この発明は、最適なゲル性質、並びにシリコーン粘着製品の性能及び感触を有する、費用効果の高いシリコーングリー製品を産生するための、複合ポリマーハイブリッド粘着性物質の使用もまた開示する。
【００１６】
創傷製品の非外傷性除去に取り組む医療市場において市場入手可能なゲル粘着製品は、シリコーンの直接的な代替品とは考えられておらず、粘着性物質の感触とそれらの構造の性能限界との両者により区別可能である。反対に、これらの新しいゲル製品の係数は、幅広い様々な皮膚タイプの係数に合致するように固有に適合させられてきており、このことがこれらのゲル粘着製品を皮膚接触が関与するシリコーンゲル製品に対する直接的な代替品として適するようにする。ベンチ試験は、穿孔が高度創傷ケア適用において使用される製品の不可欠な特徴であり、これらのパターンが製品の機能に大いに寄与することを示す。これらのゲル粘着製品の有孔パターンは、市場にある現在のシリコーン製品に対して同等またはよりずっと改善された機能及び着用性能のために、パーセント空き領域及びＭＶＴＲ（水蒸気透過率）を提供するように開発された。
【００１７】
これらの新しいゲル粘着製品は、シリコーン粘着性物質と同様に様々な皮膚タイプの需要と一致し、費用効果がはるかにより高く、これによりそのゲル粘着製品を、シリコーン製品が以前までは費用効果が高いまたは選べる唯一の選択肢であってきた創傷ケア及び適用のための、実行可能な選択肢として位置づける。
【００１８】
皮膚タイプのための係数範囲、及び最適化されたゲル粘着製品の係数範囲が同定され、その場合には、着用及び除去の間に製品の感触及び性能を向上させるように、創傷ケア製品と皮膚との間で理想的な皮膚接触特性が達成される。創傷ケア製品において皮膚接触特性を含むように特性を最適化させることは、皮膚上での機械的ストレスを低下させるためだけでなく炎症を最小化させ総合的な快適さを促進するために、製品と接面する皮膚の拡張及び収縮を許容する。
【００１９】
実施例５及び６においては、個別層２ゲル粘着性物質のバルク粘着特性と個別層１粘着性物質の皮膚接触特性とを様々な厚さ比で組み合わせることにより、係数一致効果が達成される。粘着性物質のバルク特性は非常に異なるため、そのバルク層が厚さの異なる別の個別の皮膚接触層と組み合わせられると、多くの万能な組合せ及び一致係数が可能である。この方法では、粘着性物質の総合係数は、バルク層として使用される粘着性物質の種類だけでなく、バルク粘着性物質対皮膚接触層の比によっても制御される。このように個別粘着層の係数を一致させることは、異なる皮膚タイプに対する固有かつ多くの異なる組合せである、皮膚接触特性とバルク粘着特性との両者を提供する能力を提供する。好ましい係数の例は、１：１であろう。ここでは、非シリコーン性粘着ゲル３ｍｉｌｓが特定のバルク粘着性物質３ｍｉｌｓと組合せられる。あるいは別の好ましい係数は、非シリコーン性粘着ゲル４ｍｉｌｓがさらに異なるバルク粘着性物質６ｍｉｌｓと組合せられる。別の好ましい一係数においては、非シリコーン性粘着ゲル３ｍｉｌｓがさらに異なるバルク粘着性物質７ｍｉｌｓと組合せられる。（表１）表２Ａ−２Ｃにおいて提供されるデータは、粘着性物質の種類の選択（標準的アクリルＰＳＡ）と担体基質の選択（ポリウレタンフィルム、ポリウレタンフォーム、ポリエチレンフィルム及びポリエステル不織布）とが、どのように粘着性物質の結合強度及び製品の着用時間に影響しうるかを示す。表２Ａは、粘着性物質が一定である場合の、基質（ポリエステル不織布、ポリウレタンフォーム、ポリウレタンフィルム、ＰＥフィルム）の製品の着用時間（外れる前の皮膚上での着用日数＃）に対する影響を示す。表２Ａはまた、基質が一定である場合の、粘着性物質の着用期間（着用日数＃）に対する影響を示す。表２Ｂは、４つの異なる不織布基質及び単一の粘着性物質選択肢（ゲル粘着性物質）を示す。表２Ｃは、４つの異なる粘着性物質を伴う、単一の不織布の種類を示す。
【００２０】
非シリコーン性ゲル開発の一実施形態においては、担体構成要素の係数が考慮され、除去に際し痛みがないこと、及び着用の間の快適さなどの、シリコーン製品に対する性能の同等性が要求される、全体的に相乗的製品を産生するように皮膚タイプの係数と関連付けられる。これらのゲル粘着製品は、末端使用者に、選択された粘着レベルのみならず、特定の皮膚特性に適合され、高い性能、除去に際し痛みが殆どから全くないこと、並びに皮膚接触適用のためのシリコーンフリー構成を提供する製品を提供する。
【表１】
2019510613.tif 000002
2019510613.tif 000003
【表２Ａ】
2019510613.tif 000004
2019510613.tif 000005
【表２Ｂ】
2019510613.tif 000006
８００１＝ポリエステルスパンボンド不織布
ＸＰ  １１０．５＝アクリルＳｉフリーゲル（Ｌｏｈｍａｎｎ＃１）
ＸＰ  １１２．１＝実施例５、Ｓｉフリーゲル
ＬＫ３９５０＝アクリル粘着性物質
ＬＫ７５６５＝高粘り性アクリル粘着性物質
試験パネルＰＵＲ  ０００１＝ポリウレタン０００１
【表２Ｃ】
2019510613.tif 000007
不織布８００１から８０１０
８００１、ＰＥＴＳＢ６０ｇ、８００４、及び８０１０すべて＝ポリエステルスパンボンド
ＸＰ１１４．５＝Ｓｉフリーゲル（Ｌｏｈｍａｎｎ＃３）
試験パネルＰＥ−０００４＝ポリエチレン０００４
【００２１】
市場をリードするシリコン粘着製品に対する直接的比較において行われた非シリコーン性ゲル粘着性物質の低外傷性効果の、経験豊富な創傷ケア実務者による定性的評価は、非シリコーン性ゲル粘着質が、市場をリードするシリコーン製品と同等である、あるいはシリコーン製品より好ましいことを示す。このフィードバックは、皮膚への最初の接着の後にこれらの粘着性物質を再配置可能か、皮膚との接触の間の快適さ、及び粘着性物質の除去に際する痛みがないことに基づく（表３）。
【表３】
2019510613.tif 000008
【００２２】
［実施例］
以下の実施例は、狭めることなく、例証的な、技術の実施例である。全ての実施例において、使用される粘着性物質は、アクリル溶剤、ホットメルトアクリル樹脂、または改変ブロックゴムのいずれかである。「ゲル粘着性物質」が示される場合、これらの実施例において好まれるのは、ホットメルトアクリル樹脂または改変ゴムのいずれかである。
【実施例１】
【００２３】
ゲル層は、アクリル溶剤、ホットメルトアクリレート、または、ＳＢＳ、ＳＩＳ、もしくはＳＥＳなどの合成ゴムベースの粘着性物質である。好ましい担体は、ポリウレタンフィルムであるが、不織布、ＰＥＴ、ＰＥ、ＰＰ、フォームなどであってもよい。これらの実施例において使用されるＰＵは不活性であるが、活性剤を含有し、次世代案である。ゲル粘着性物質の厚さは、上限なしに＞１００ｇｓｍである傾向にある。しかしながら、１００ー３００ｇｓｍは、最適として目標とされるゲル性質及び皮膚特製のための範囲である。なおも妥当であるがより低いゲル性質（標準的ＰＳＡにより近い）を有する特性は、これらの実施例において、適切性はより低い、これらの粘着性物質のための厚さは、最適には３０−７５ｇｓｍの範囲にある。ゲル粘着性物質のための剥離ライナーは、必要性に応じて、閉鎖（皮膚）または解放側上において、標準的な「容易」剥離、制御は栗、または超容易剥離でありうる。
６０＃ＰＣＫペーパー＝４．５ｍｉｌｓ
ＮＳゲル粘着性物質＝１０ｍｉｌｓ
ＴＰＵフィルム担体＝１ｍｉｌ
ＰＥキャスティングシート＝２ｍｉｌｓ（＊＊含まれても含まれなくてもよい）
合計＝およそ１８ｍｉｌｓ
【実施例２】
【００２４】
実施例２：係数一致
係数一致−最適な皮膚接触接面、並びに、被覆が配置されている間の再配置かつしわ除去可能性、皮膚からの被覆の容易な除去、適用されてからの被覆の再配置可能性、経時的な皮膚に対する層の順応性&コンタリング、及び着用の間の改善された快適さなどの価値付加性着用特性を伴う、被覆を産生するために、ゲル粘着性物質の係数、担体の係数、及び裏張りの係数が、意図的に一致させられる。ゲル層は、アクリル溶剤、ホットメルトアクリレート、または、ＳＢＳ、ＳＩＳ、ＳＥＳ等などの合成ゴムのいずれかである。
６０＃ＰＣＫペーパー＝４．５ｍｉｌｓ
ＮＳゲル粘着性物質＝１０ｍｉｌｓ
ＴＰＵフィルム担体＝１ｍｉｌ
ＰＥキャスティングシート＝２ｍｉｌｓ（＊＊含まれても含まれなくてもよい）
合計＝およそ１８ｍｉｌｓ
【実施例３】
【００２５】
実施例３：高ＭＴＶＲ
有孔化されるとゲル粘着層の表面積が多いに縮小化され、粘着物質の水蒸気透過が顕著に増大するため、高ＭＶＴＲがこの実施例においては示される。この実施例においては、同等の％開き面積を示すため、穿孔パターン及び透過率は、市販の製品にほぼ近くなるようにされる。ゲル層は、アクリル溶剤、ホットメルトアクリレート、または、ＳＢＳ、ＳＩＳ、ＳＥＳ等などの合成ゴムのいずれかである。変換被覆例における穿孔は、およそ１．７５ｍｍで１ｍｍタイを伴う。
６０＃ＰＣＫペーパー＝４．５ｍｉｌｓ
ＮＳゲル粘着性物質＝１０ｍｉｌｓ
ＴＰＵフィルム担体＝１ｍｉｌ
フォームアイランド＝６０または１３７ｍｉｌｓ
アクリル溶剤＝１．５ｍｉｌｓ
ＴＰＵフィルム裏張り＝１ｍｉｌ
合計＝およそ８０−１６０ｍｉｌｓ
【実施例４】
【００２６】
実施例４：ハイブリッド粘着性物質
これは、（２）つのアクリルホットメルト粘着性物質の複合、または（２）つのゴムベース粘着性物質の複合である。この実施例におけるゲル粘着性物質は、供給元から購入された粘着性物質が、固有の特性を実現させるためにこのまたは別の供給元からの別の粘着性物質と複合化される。
【００２７】
ゲル層は、アクリル溶剤、ホットメルトアクリレート、または、ＳＢＳ、ＳＩＳ、ＳＥＳ等などの合成ゴムベースの粘着性物質のいずれかである。
６０＃ＰＣＫペーパー＝４．５ｍｉｌｓ
ＮＳゲル粘着性物質＝１０ｍｉｌｓ
ＴＰＵフィルム担体＝１ｍｉｌ
ＰＥキャスティングシート＝２ｍｉｌｓ（＊＊含まれても含まれなくてもよい）
合計＝およそ１８ｍｉｌｓ
【実施例５】
【００２８】
実施例５：ハイブリッドコーティング
ゲルＡはアクリルホットメルトＰＳＡであり、ゲルＢは異なるアクリルホットメルトである。ゲル粘着性物質Ｂの化学的組成は、アクリルホットメルトである。ゲル粘着層Ａ及びＢは、異なる厚さを有する個別の層である。実施例５においては、ゲルＡは１００ｇｓｍであり、ゲルＢは１５０ｇｓｍである。実施例５における担体は、粘着層間に組織を伴わないＰＵであり、活性剤を含有しうる。
６０＃ＰＣＫペーパー＝４．５ｍｉｌｓ
ＮＳゲル粘着性物質＝１０ｍｉｌｓ
ＴＰＵフィルム担体＝１ｍｉｌ
ＰＥキャスティングシート＝２ｍｉｌｓ（＊＊含まれても含まれなくてもよい）
合計＝およそ１８ｍｉｌｓ
【実施例６】
【００２９】
実施例６：ハイブリッド転写コーティング
ハイブリッド転写コーティングは、剥離ライナー（１層としての）から除去され、選択される担体に適用されうる、粘着性物質（層Ａ＋Ｂ）である。ハイブリッドコーティングは、単一層としてコーティングされ、複合化される粘着性物質（同じまたは２つの異なる供給元）である。実施例６では、選択される別の一担体へのラミネート化の間のハイブリッド粘着コーティングの転写を促進するために、ＰＥＴまたは別の剥離ライナーが使用される。ゲル粘着性物質Ａの化学的組成は、アクリルホットメルトＰＳＡまたは合成ゴム粘着性物質である。ゲル粘着性物質Ｂの化学的組成は、アクリルホットメルトＰＳＡまたは合成ゴム粘着性物質である。
６０＃ＰＣＫペーパー＝４．５ｍｉｌｓ
ＮＳゲル粘着性物質＝１０ｍｉｌｓ
ＴＰＵフィルム担体＝１ｍｉｌ
ＰＥキャスティングシート＝２ｍｉｌｓ（＊＊含まれても含まれなくてもよい）
合計＝およそ１８ｍｉｌｓ
【００３０】
実施例１：シリコーンフリーテープ／パッド
2019510613.tif 000009
【００３１】
実施例２：係数一致テープ／パッド
2019510613.tif 000010
【００３２】
実施例３：高ＭＶＴＲテープ／パッド
2019510613.tif 000011
＊トリ−ラミネート層＝ゲル粘着性物質でコーティングされるポリウレタンフィルムは、有孔であり、片面が粘着性物質でコーティングされるポリウレタンフィルム＋フォームアイランドにラミネート化される。
【００３３】
実施例４：ハイブリッド粘着テープ／パッド
2019510613.tif 000012
【００３４】
実施例５：ハイブリッドコーティングテープ／パッド
2019510613.tif 000013
【００３５】
実施例６：ハイブリッド転写テープ／パッド
2019510613.tif 000014
【図１】
2019510613.tif 000015
【図２】
2019510613.tif 000016
【図３】
2019510613.tif 000017
【図４】
2019510613.tif 000018
【国際調査報告】
2019510613.tif 000019
2019510613.tif 000020
2019510613.tif 000021
2019510613.tif 000022